(57)【要約】【課題】  黒鉛含有樹脂など、高い熱伝導率を有する樹脂含有材料の未流動部分の、ダイレクトゲートの直下部での、固化、金型へのはりつきを抑制できる成形用金型の提供。【解決手段】（１）ダイレクトゲート１４を備えた、樹脂含有材料を成形する成形用金型１０であって、ダイレクトゲートの直下部１５に、該ダイレクトゲート直下部の樹脂含有材料の流路断面積を該ダイレクトゲート直下部が平面である場合に比べて小さくする突形状部１６を設けた成形用金型。（２）ダイレクトゲート１４を備えた、樹脂含有材料を成形する成形用金型１０であって、金型のダイレクトゲートの直下部１５に、該ダイレクトゲートに向かって突出する突形状部１６を設けた成形用金型。（３）成形用金型が燃料電池のカーボンセパレータ成形用の成形用金型である。【選択図】        図１
2005153391.tif 000002
【特許請求の範囲】
【請求項１】
ダイレクトゲートを備えた、樹脂含有材料を成形する成形用金型であって、金型の前記ダイレクトゲートの直下部に、該ダイレクトゲート直下部の樹脂含有材料の流路断面積を該ダイレクトゲート直下部が平面である場合に比べて小さくする突形状部を設けた成形用金型。
【請求項２】
ダイレクトゲートを備えた、樹脂含有材料を成形する成形用金型であって、金型の前記ダイレクトゲートの直下部に、該ダイレクトゲートに向かって突出する突形状部を設けた成形用金型。
【請求項３】
前記突形状部は錐体形状を有する請求項１または請求項２記載の成形用金型。
【請求項４】
前記突形状部は先端に平面部を有する請求項１または請求項２記載の成形用金型。
【請求項５】
前記成形用金型が燃料電池のカーボンセパレータ成形用の成形用金型である請求項１〜４の何れか一項記載の成形用金型。
【発明の詳細な説明】
【技術分野】
【０００１】
本発明は成形用金型に関し、とくに、樹脂含有材料（たとえば、黒鉛高配合樹脂材料などの難流動性材料）を射出あるいは射出プレスにて成形する成形用金型に関する。
【背景技術】
【０００２】
特開平４−２４９１２４号公報は、樹脂成形用金型を開示しており、溶融樹脂をランナーを経由してキャビティに供給し成形する成形用金型を開示している。
黒鉛を高配合させた熱可塑性樹脂材料を射出あるいは射出プレスして燃料電池カーボンセパレータを製作する場合、黒鉛高配合溶融樹脂は非常に粘度が高く、固化速度が非常に速いため、射出または射出プレスの成形用金型のゲート形状としては圧損が少ない大径のダイレクトゲートが最適である。ここで、「ダイレクトゲート」とは、スプル（下流に向かって拡がる円錐形の流路部分）のみでランナーがないゲート、すなわち、スプルが、直接、金型キャビティに開口しているゲートをいう。また、「射出」とは、金型が完全に閉じた状態で材料を射出する場合をいい、「射出プレス」とは、金型を途中まで閉じた状態で材料を射出し、ついで金型を閉位置まで移動して材料をプレスする場合をいう。
【０００３】
しかし、黒鉛高配合溶融樹脂は固化速度が非常に速いため、ダイレクトゲートの直下部では樹脂含有材料の未流動部分が生じて（図１３の工程（ニ））熱を金型に奪われて充填初期に固化してしまい、充填完了後には未流動部分と流動部分との間の境目ができ、製品離型時、固化形状部分が金型にはりついてしまう。そのため、毎回この固化した形状部分を金型から取る工程、作業が必要となる。これはダイレクトゲートの径が大きくなればなるほど顕著である。
【特許文献１】特開平４−２４９１２４号公報
【発明の開示】
【発明が解決しようとする課題】
【０００４】
本発明が解決しようとする問題点は、黒鉛含有樹脂など、高い熱伝導率を有する樹脂含有材料を射出あるいは射出プレスにて成形する成形用金型における、ダイレクトゲートの直下部での、樹脂含有材料の未流動部分の固化、金型へのはりつきの問題である。
本発明の目的は、黒鉛含有樹脂など、高い熱伝導率を有する樹脂含有材料の未流動部分の、ダイレクトゲートの直下部での、固化、金型へのはりつきを抑制できる成形用金型を提供することにある。
【課題を解決するための手段】
【０００５】
上記目的を達成する本発明はつぎの通りである。
（１）  ダイレクトゲートを備えた、樹脂含有材料を成形する成形用金型であって、金型の前記ダイレクトゲートの直下部に、該ダイレクトゲート直下部の樹脂含有材料の流路断面積を該ダイレクトゲート直下部が平面である場合に比べて小さくする突形状部を設けた成形用金型。
（２）  ダイレクトゲートを備えた、樹脂含有材料を成形する成形用金型であって、金型の前記ダイレクトゲートの直下部に、該ダイレクトゲートに向かって突出する突形状部を設けた成形用金型。
（３）  前記突形状部は錐体形状を有する（１）または（２）記載の成形用金型。
（４）前記突形状部は先端に平面部を有する（１）または（２）記載の成形用金型。
（５）前記成形用金型が燃料電池のカーボンセパレータ成形用の成形用金型である（１）〜（４）の何れかに記載の成形用金型。
【発明の効果】
【０００６】
上記（１）の成形用金型によれば、ダイレクトゲート直下部に、ダイレクトゲート直下部の樹脂含有材料の流路断面積をダイレクトゲート直下部が平面である場合に比べて小さくする突形状部を設けたので、樹脂含有材料射出時に、突形状部によって流路断面積が小さくなった部分で、樹脂含有材料の流れが速くなり、ダイレクトゲート直下部近傍に未流動部分ができにくく、樹脂含有材料の固化、金型へのはりつきが抑制される。
上記（２）の成形用金型によれば、ダイレクトゲート直下部に、ダイレクトゲートに向って突出する突形状部を設けたので、突形状部が無い場合には未流動部分が生じていた部位が突形状部で占められ、ダイレクトゲート直下部近傍に未流動部分ができにくく、樹脂含有材料の固化、金型へのはりつきが防止される。
上記（３）の成形用金型によれば、突形状部が錐体形状を有するので、樹脂含有材料のキャビティへの流入が円滑となり、突形状部無しの場合や、先端が平面の突形状部の場合に比べて、樹脂含有材料のキャビティへの充填時間が短くなる。
上記（４）の成形用金型（突形状部が先端に平面部を有する場合）においては、樹脂含有材料のキャビティへの流入抵抗と、樹脂含有材料のキャビティへの充填時間が、突形状部無しの場合とほとんど同じであり、突形状部が先端に平面部を有しても、充填時間増加はほとんど無視できる。
上記（５）の成形用金型によれば、本発明の成形用金型を燃料電池のカーボンセパレータの成形用金型として用いることにより、ダイレクトゲート直下部に未流動部分の固化、金型へのはりつきの残存物を形成することなく、短時間（たとえば、０．３０〜０．３４秒）でキャビティに黒鉛高配合溶融樹脂を射出、充填して、厚さが薄い（２〜３ｍｍ程度）、複雑なガス流路を有するカーボンセパレータを製作することができる。
【発明を実施するための最良の形態】
【０００７】
以下に、本発明の成形用金型を図１〜図１３を参照して説明する。ただし、図１〜図４は本発明の何れの実施例にも適用可能な基本例を示し、図５〜図７は本発明の実施例１を示し、図８は本発明の実施例２を示し、図９〜図１１は本発明の実施例３を示し、図１２は本発明の実施例４を示す。図１３は従来のダイレクトゲートを有する成形用金型において、ダイレクトゲート直下部に射出材料の未流動部ができる理由を説明する図である。
【０００８】
まず、基本例を説明する。図１〜図４に示すように、本発明の成形用金型１０は、ダイレクトゲート１４を備えた、樹脂含有材料成形用の成形用金型である。成形用金型１０は、射出、または射出プレスの、成形用金型１０である。成形用金型１０は、固定型１１と可動型１２を有し、型閉状態で固定型１１と可動型１２とで囲まれた空間として製品成形用キャビティ１３が形成される。ダイレクトゲート１４は、通常、固定型１１側に設けられる。成形用金型１０のダイレクトゲート直下部１５に、ダイレクトゲート直下部が平面である場合（突形状部１６を設けていない場合）に比べてダイレクトゲート直下部１５からダイレクトゲート１４内部分にかけての樹脂含有材料の流路の断面積を小さくする突形状部１６が設けられている。
【０００９】
成形用金型１０は、ダイレクトゲート１４を備えた、樹脂含有材料成形用の成形用金型であって、金型１０のダイレクトゲート直下部１５に、ダイレクトゲート１４に向かって突出する突形状部１６が設けられている。
突形状部１６は、突形状部１６を設けなければ生じるであろう射出材料の未流動部１７（図１３の工程（ニ）に示す）の空間を埋めるように、金型１０のダイレクトゲート直下部１５に形成されることが望ましい。
【００１０】
突形状部１６は、図３に示すように、先端が尖った錐体形状（円錐でも角錐でもよい）を有していてもよいし、あるいは断面先端が弧状となっていてもよい。また、突形状部１６は、図２に示すように、先端にダイレクトゲート１４の中心線に直交する平面部１８を有していてもよい。また、突形状部１６は、突形状の側面の根本部にＲ状のフィレット１９を有していてもよい。
また、突形状部１６は、図３に示すように、先端がダイレクトゲート１４内に進入していてもよいし、あるいは図２に示すように、先端がダイレクトゲート１４に丁度進入する位置あるいはその手前で止まっていてもよい。
【００１１】
成形用金型１０は、燃料電池のカーボンセパレータの成形用金型であってもよい。燃料電池のカーボンセパレータでは、複数枚（たとえば、２枚）のカーボンセパレータ２０を同時に成形する場合には、図４に示すように、複数枚のカーボンセパレータ２０の間の部分にダイレクトゲート１４を設けた金型１０を用いる。
カーボンセパレータの場合は、樹脂含有材料２１は黒鉛高配合樹脂で、たとえば、人造黒鉛が７０％以上、残りが樹脂（液晶ポリマー）の、したがって樹脂だけの場合に比べて高い熱伝導率を有する材料を用いる。材料は加熱して樹脂が溶融している状態で、ダイレクトゲート１４を通してキャビティ１３内に注入する。
カーボンセパレータ２０は、一面に燃料ガス（水素）または酸化剤ガス（エア）の反応ガス流路が形成され、反対側の面に冷媒流路が形成され、薄い（厚さ１〜３ｍｍ程度、ただし１ｍｍは１ｍｍ以外の値であってもよい）、高流れ抵抗の板に成形される。
【００１２】
基本例の作用については、本発明の成形用金型１０を用いて、射出成形または射出プレス成形が行われる。
まず、射出の場合は、型閉じし、射出プレス成形の場合は途中位置まで型閉じし、ダイレクトゲート１４を通して樹脂含有材料２１をキャビティ１３に充填する。射出プレスの場合は、充填完了前後可動型を移動させて樹脂含有材料２１をプレスする。樹脂含有材料２１が硬化後、型を開いて製品（カーボンセパレータ）２０を型から取り出す。
【００１３】
従来のように、突形状部１６が無い場合は、黒鉛高配合樹脂含有材料２１は、図１３の工程（イ）、（ロ）、（ハ）、（ニ）の順で、キャビティ１３へと流れるが、図１３の工程（ニ）に示すように未流動部１７が充填中に固化し、充填後に、固化した部分を毎回取り除かなければならなくなる。未流動部１７が充填中に固化するのは、黒鉛高配合樹脂含有材料２１の熱伝導率が高く、未流動部１７の熱が金型１０に熱伝導するからである。樹脂のみの場合は未流動部１７の樹脂充填中の固化は起こりにくい。黒鉛の熱伝導率は１００ｋｃａｌ／ｍ／ｈｒ／℃で、樹脂の熱伝導率は０．２〜０．５ｋｃａｌ／ｍ／ｈｒ／℃であり、黒鉛を高配合することにより、樹脂含有材料２１の熱伝導率が樹脂のみの場合に比べて飛躍的に高くなる。
【００１４】
基本例の効果はつぎの通りである。
まず、成形用金型１０のダイレクトゲート直下部１５に、ダイレクトゲート直下部の樹脂含有材料の流路断面積をダイレクトゲート直下部が平面である場合に比べて小さくする突形状部１６を設けたので、樹脂含有材料射出時に、突形状部１６によって流路断面積が小さくなった部分で、樹脂含有材料２１の流れが速くなり、ダイレクトゲート直下部１５近傍に未流動部１７ができにくく、樹脂含有材料の固化、金型１０へのはりつきが抑制される。
【００１５】
また、成形用金型１０のダイレクトゲート直下部１５に、ダイレクトゲート１４に向って突出する突形状部１６を設けたので、樹脂の通路の、突形状部１６が無い場合には未流動部１７が生じていた部位が、突形状部１６で占められ、ダイレクトゲート直下部１５近傍に未流動部１７ができにくく、樹脂含有材料２１の固化、金型１０へのはりつきが防止される。
その結果、毎回固化部を金型１０から除去する作業、手間がなくなる。
【００１６】
つぎに、本発明の各実施例を説明する。実施例１〜４において、突形状部１６の形状を種々に変化させて試験を行い、製品離型後の型内の残存物（未流動部の固化したもの）の有無、充填時間の変化を調べた。実施例１が先端に平面部１８がある突形状部１６の場合であり、実施例２が実施例１の変形例であり、実施例３が先端が尖った円錐状の突形状部１６の場合であり、実施例４が実施例３の変形例である。
〔実施例１〕
図５〜図７に示すように、材料として、人造黒鉛７５％の可塑性樹脂と液晶ポリマー２５％を混合し二軸押出機にて混練した樹脂含有材料２１を使用し、板厚２ｍｍの燃料電池用セパレータ２０を製造した。射出機には、宇部興産機械製３５０ｔ横型電動射出成形機を使用した。金型１０の可動型１２に、固定型のダイレクトゲート直下部１５に突形状部１６を形成して、射出プレス成形を行った。キャビティ厚さがａの場合、突形状部１６の形状を、図７に示すように、円柱状で、高さが２ａ、直径が３ａ、先端に平面部１８を有する形状とし、ダイレクトゲートスプルの最大径部の径を１０ａとした。
試験結果は、充填時間が０．３４秒で、製品離型後、型内に残存物（未流動部の固化したもの）は無かった。ただし、突形状部１６無しの場合は、充填時間が０．３３秒で、製品離型後、型内に残存物が存在した。
この結果から、ダイレクトゲート直下部１５に円柱状突形状部１６を設けることが、型内に残存物（未流動部の固化したもの）を形成させない方法、手段として有効であり、先端に平面部１８がある突形状部１６であっても、突形状部１６無しの場合に比べて、充填時間がほとんど増加しないことがわかった。
〔実施例２〕
図８に示すように、材料として、人造黒鉛７５％の可塑性樹脂と液晶ポリマー２５％を混合し二軸押出機にて混練した樹脂含有材料２１を使用し、板厚２ｍｍの燃料電池用セパレータ２０を製造した。射出機には、宇部興産機械製３５０ｔ横型電動射出成形機を使用した。金型１０の可動型１２に、固定型のダイレクトゲート直下部１５に突形状部１６を形成して、射出プレス成形を行った。キャビティ厚さがａの場合、突形状部１６の形状を、図８に示すように、円柱状で、高さが２ａ、直径が３ａ、先端に平面部１８を有し、円柱の根本に半径１．５ａの弧状のフィレットを設けた形状とし、ダイレクトゲートスプルの最大径部の径を１０ａとした。
試験結果は、充填時間が０．３３秒で、製品離型後、型内に残存物（未流動部の固化したもの）は無かった。ただし、突形状部１６無しの場合は、充填時間が０．３３秒で、製品離型後、型内に残存物が存在した。
この結果から、ダイレクトゲート直下部１５に根本にフィレットを有する円柱状突形状部１６を設けることが、型内に残存物（未流動部の固化したもの）を形成させない方法、手段として有効であり、先端に平面部１８がある突形状部１６であっても、根本にフィレットを設けることで、突形状部１６無しの場合に比べて、充填時間が増加しないことがわかった。
〔実施例３〕
図９〜図１１に示すように、材料として、人造黒鉛７５％の可塑性樹脂と液晶ポリマー２５％を混合し二軸押出機にて混練した樹脂含有材料２１を使用し、板厚２ｍｍの燃料電池用セパレータ２０を製造した。射出機には、宇部興産機械製３５０ｔ横型電動射出成形機を使用した。金型１０の可動型１２に、固定型のダイレクトゲート直下部１５に突形状部１６を形成して、射出プレス成形を行った。キャビティ厚さがａの場合、突形状部１６の形状を、図１１に示すように、高さが１．５ａ、直径が６．５ａの円錐形状とし、ダイレクトゲートスプルの最大径部の径を１０ａとした。
試験結果は、充填時間が０．３０秒で、製品離型後、型内に残存物（未流動部の固化したもの）は無かった。ただし、突形状部１６無しの場合は、充填時間が０．３３秒で、製品離型後、型内に残存物が存在した。
この結果から、ダイレクトゲート直下部１５に突形状部１６を設けることが、型内に残存物（未流動部の固化したもの）を形成させない方法、手段として有効であり、先端が尖った錐体形状の突形状部１６とすることにより、突形状部１６無しの場合に比べて、充填時間を短縮させることができることがわかった。
〔実施例４〕
図１２に示すように、材料として、人造黒鉛７５％の可塑性樹脂と液晶ポリマー２５％を混合し二軸押出機にて混練した樹脂含有材料２１を使用し、板厚２ｍｍの燃料電池用セパレータ２０を製造した。射出機には、宇部興産機械製３５０ｔ横型電動射出成形機を使用した。金型１０の可動型１２に、固定型のダイレクトゲート直下部１５に突形状部１６を形成して、射出プレス成形を行った。キャビティ厚さがａの場合、突形状部１６の形状を、図１２に示すように、高さが１．５ａ、断面の半径が４．２５ａの、円形状とし、ダイレクトゲートスプルの最大径部の径を１０ａとした。
試験結果は、充填時間が０．３０秒で、製品離型後、型内に残存物（未流動部の固化したもの）は無かった。ただし、突形状部１６無しの場合は、充填時間が０．３３秒で、製品離型後、型内に残存物が存在した。
この結果から、ダイレクトゲート直下部１５に突形状部１６を設けることが、型内に残存物（未流動部の固化したもの）を形成させない方法、手段として有効であり、断面が円形状の突形状部１６とすることにより、突形状部１６無しの場合に比べて、充填時間を短縮させることができることがわかった。
【図面の簡単な説明】
【００１７】
【図１】本発明の成形用金型のダイレクトゲートとその近傍の材料注入流路の断面図である。
【図２】ダイレクトゲート直下部に、先端に平面部をもつ円柱状の突形状部を設けた場合の、図１の一部分の拡大図である。
【図３】ダイレクトゲート直下部に、円錐状の突形状部を設けた場合の、図１の一部分の拡大図である。
【図４】本発明の成形用金型が燃料電池セパレータ成形用金型である場合の金型の平面図である。
【図５】本発明の実施例１の燃料電池セパレータ成形用金型の可動型の断面図である。
【図６】図５の金型の平面図である。
【図７】図５の金型のダイレクトゲート直下部近傍の拡大断面図である。
【図８】本発明の実施例２の燃料電池セパレータ成形用金型のダイレクトゲート直下部近傍の拡大断面図である。
【図９】本発明の実施例３の燃料電池セパレータ成形用金型の可動型の断面図である。
【図１０】図９の金型の平面図である。
【図１１】図９の金型のダイレクトゲート直下部近傍の拡大断面図である。
【図１２】本発明の実施例４の燃料電池セパレータ成形用金型のダイレクトゲート直下部近傍の拡大断面図である。
【図１３】ダイレクトゲートを通してキャビティに黒鉛高配合樹脂材料を射出充填する場合のダイレクトゲートの樹脂の流れ状態を工程順（イ）、（ロ）、（ハ）、（ニ）で示した断面図である。
【符号の説明】
【００１８】
１０  成形用金型
１１  固定型
１２  可動型
１３  キャビティ
１４  ダイレクトゲート
１５  （金型の）ダイレクトゲート直下部
１６  突形状部
１７  未流動部
１８  平面部
１９  フィレット
２０  燃料電池用カーボンセパレータ
２１  樹脂含有材料
【図１】
2005153391.tif 000003
【図２】
2005153391.tif 000004
【図３】
2005153391.tif 000005
【図４】
2005153391.tif 000006
【図５】
2005153391.tif 000007
【図６】
2005153391.tif 000008
【図７】
2005153391.tif 000009
【図８】
2005153391.tif 000010
【図９】
2005153391.tif 000011
【図１０】
2005153391.tif 000012
【図１１】
2005153391.tif 000013
【図１２】
2005153391.tif 000014
【図１３】
2005153391.tif 000015